(57)【特許請求の範囲】
【請求項１】
実質的未延伸のポリエステルシートからなる層、及び紙からなる層を有し、ポリエステルシートが結晶核剤を含有するシート状積層構造物を、成形と同時に加熱してポリエステルシートを結晶化度２５％以上のＣ−ＰＥＴにしたことを特徴とする電子レンジで加熱できる耐熱容器用積層構造成形品。
【発明の詳細な説明】
【０００１】
【発明の属する技術分野】
本発明は、容器等の成形品に断熱性、軽量性、割れにくさ等の機能を付与すべく製造したシート状積層構造物、及びそのシート状積層構造物を成形して得られる積層構造成形品に関する。
【０００２】
【従来の技術】
従来の容器等の成形品は、断熱性に劣るため、内容物を入れた状態で加熱した時、容器等の成形品自身が高熱でハンドリングが不自由である。そのため例えば電子レンジで加熱した食品の容器を素手で取り出すことができない。
【０００３】
また、発泡したシートから得られる容器等の成形品、あるいは成形時発泡して得られる容器等の成形品は断熱性を有するが、その発泡技術故に複雑な製造工程となり、生産性が良いとは言えない。また、成形品全体に泡が分布しているため、高温調理後割れやすく、内容物の重さで変形しやすいという欠点がある。
【０００４】
さらに、紙容器は、高温調理に耐えるためマフィンやスポンジケーキなどの容器として広く採用されているが、水分の吸湿による紙容器そのものの膨潤変形の欠点がある。
【０００５】
【発明が解決しようとする課題】
近年の冷凍食品技術の向上から、消費者は調理済冷凍食品を電子レンジで加熱しただけで食べられる食生活に進む傾向にある。この時、冷凍食品を別の容器に移し替えることなく電子レンジ加熱できる耐熱容器はたいへん便利であり、容器の断熱性の付与は当然の要望である。更に、冷凍食品の輸送中の容器の割れによる破損は経済的に大きな損失であり、解決されるべきである。
【０００６】
本発明は、かかる従来技術の現状に鑑み創案されたものであり、その目的は、断熱性があり、割れにくい、軽量の耐熱性成形品を生産性良く得るためのシート状積層構造物を提供することにある。
【０００７】
【課題を解決するための手段】
本発明者はかかる目的を達成するために前記機能を有するシート状積層構造物について鋭意検討した結果、本発明の完成に到達した。
即ち、本発明は実質的未延伸のポリエステルシートからなる層、及び紙からなる層を有し、ポリエステルシートが結晶核剤を含有するシート状積層構造物を、成形と同時に加熱してポリエステルシートを結晶化度２５％以上のＣ−ＰＥＴにしたことを特徴とする電子レンジで加熱できる耐熱容器用積層構造成形品である。
【０００８】
【発明の実施の形態】
本発明で使用される実質的未延伸のシートの厚みは特に限定しないが、好ましくは０．０２ｍｍ〜０．８０ｍｍのものが用いられる。また、実質的未延伸のシートの材質は結晶化度が２５％以上である結晶核剤を含有するポリエステルであり、これは着色剤、結晶核剤などの有機や無機の添加剤を含んでも差し支えない。
【０００９】
本発明で使用される不織布又は多孔質状の空隙を持った布、紙もしくはシートの厚みは特に限定しないが、好ましくは１００ｇ／ｍ２〜５００ｇ／ｍ２で表現される厚みのものが用いられる。また、材質は前述の実質的未延伸のシートと同じ材質の、多種多様の組合せを用いることができ、セルロースパルプのような異なった材質のものを組合せることができる。
【００１０】
本発明のシート状積層構造物は、１層が実質的未延伸のシートからなり、別の層の少なくとも一つが不織布又は多孔質状の空隙を持った布、紙もしくはシート等からなるが、接着剤を用いて両者を貼り合わせる方法でも、溶融押出時に不織布側を冷却ロールに沿わせる等して溶融押出したシート状の樹脂を貼り合わせる方法でも、加熱カレンダーロール上で両者を熱接着させる方法でも本発明の積層構造物は得ることができる。
【００１１】
本発明の積層構造物は、前述のように片側が実質的未延伸のシートで他の片側が不織布又は多孔質状の空隙を持った布、紙もしくはシートを含む層となる構造にでも、内層が不織布又は多孔質状の空隙を持った布、紙もしくはシートを含む層でその両外層が実質的未延伸のシートとなる構造にでも、不織布又は多孔質状の空隙を持った布、紙もしくはシートを含む層と実質的未延伸のシートを交互に多層に組合せる構造にでも形成することができる。
【００１２】
本発明のシート状積層構造物は、通常の真空成形機では型決まりが不充分である以外は、プラグアシスト真空成形機、圧空真空成形機、圧空成形機、雄雌金型真空成形機、プレス成形機等で容易に容器等の積層構造成形品に成形することができる。
本発明の積層構造成形品としては、トレイ、どんぶり容器、カップ、焼き菓子用マフィン等が例示される。
なお、製造したシート状積層構造物、及びそのシート状積層構造物を成形して得られる積層構造成形品に印刷を施すことも可能である。
【００１３】
【実施例】
本発明を以下の実施例により説明するが、本発明はこれらに限定されるものではない。
【００１４】
参考例  １
結晶核剤を含有するポリエステルをＴダイから０．２５ｍｍ厚みに溶融押出ししながら、冷却ロールに２２０ｇ／ｍ２目付のポリエステル不織布を沿わせて熱ラミシートを得た。更にこの熱ラミシートを反転して冷却ロールに沿わせて、Ｔダイから０．２０ｍｍ厚みに溶融押出した結晶核剤を含有するポリエステルとで、両外層が実質的未延伸のシートで内層が不織布の構造であるシート状積層構造物１を得た。なお、外層と内層の接着を容易にするためにタッチロール付き冷却装置を使用した。
【００１５】
シート状積層構造物１を予熱後、プラグアシスト真空成形機で結晶化と成形を同時処理して、耐熱Ｃ−ＰＥＴトレイを作成した。
このトレイの特性を従来の単層Ｃ−ＰＥＴトレイの特性とともに表−１に示す。
【００１６】
【表１】
0004016463.tif 000002
【００１７】
実施例  １
結晶核剤を含有するポリエステルの０．０８ｍｍ厚みシートに３５ｇ／ｍ２目付のクラシンペーパーを接着剤で貼り合わせてシート状積層構造物２を得た。更にこのシート状積層構造物２を１８０℃の熱板プレス機で、ポリエステルの結晶化度が８〜１２％になるように処理をしたのち、ポリエステル層が内側になるプリーツ容器を得た。
プリーツ容器に加工する際、加熱処理をしてポリエステル層の結晶化度が２５％以上になるようにした。
【００１８】
このように、ポリエステル層の結晶化度が２５％以上のシート状積層構造物２から得られたプリーツ容器は、以下の耐熱性を示した。
（ｉ）容器にサラダ油を入れ、電子レンジ（高周波出力６００Ｗ）で７分間加熱して、サ
ラダ油温度が２２０℃を越えても容器の外観変化が認められなかった。
（ｉｉ）容器にサラダ油を入れ、ヒーター出力１．２ＫＷの電熱式オーブン中で２２０℃
×１時間の処理を行ったが、容器の外観変化は認められなかった。
【００１９】
参考例  ２
ポリエステルをＴダイから０．２０ｍｍ厚みに溶融押出ししながら、冷却ロールに１２０ｇ／ｍ２目付のポリエステル不織布を沿わせて熱ラミシートを得た。更にこの熱ラミシートを反転して冷却ロールに沿わせて、Ｔダイから０．２０ｍｍ厚みに溶融押出したポリエステルとで、両外層が実質的未延伸のシートで内層が不織布の構造であるシート状積層構造物３を得た。
【００２０】
シート状積層構造物３を３０ｃｍ×３０ｃｍに切断し、１．５ｍの高さから床に落下させたが、何ら割れは認められなかった。
シート状積層構造物３をシート状のまま、所定の寸法に切断し、所謂、カット版にして割れにくさの特徴を生かして、ガラス代替品として家具の部品に使用した。
【００２１】
【発明の効果】
以上詳述したように、本発明のシート状積層構造物は、耐熱性があり、割れにくく、軽量のため、様々な成形品への応用が可能である。